(57)【特許請求の範囲】
【請求項１】
添加剤としてコロイド成分、少なくとも１つのコロイド安定剤（Ａ）、および、酸洗い抑制剤（Ｂ）および湿潤剤（Ｃ）からなる群から選択された少なくとも１つの添加剤を含有するホスフェート溶液が磁気ストリップに塗布され、
前記コロイド安定剤（Ａ）として、リン酸エステルが使用されることを特徴とする、ホスフェート層で被覆された方向性磁気ストリップの製造方法。
【請求項２】
六価クロム含有量が０．２重量％より少ない、好ましくは０．１重量％より少ないホスフェート溶液が使用されることを特徴とする請求項１記載の製造方法。
【請求項３】
前記酸洗い抑制剤（Ｂ）として、チオ尿素誘導体、Ｃ２−１０−アルキノール、トリアジン誘導体、チオグリコール酸、Ｃ１−４−アルキルアミン、ヒドロキシ−Ｃ２−８−チオカルボン酸および／または脂肪アルコールポリグリコールエーテルが使用されることを特徴とする請求項１または２記載の製造方法。
【請求項４】
前記酸洗い抑制剤（Ｂ）として、ジエチルチオ尿素、プロパルギルアルコール、ブチン−１，４−ジオール、チオグリコール酸および／またはヘキサメチレンテトラミンが使用されることを特徴とする請求項１〜３のいずれか１項記載の製造方法。
【請求項５】
前記湿潤剤（Ｃ）として、フルオロ界面活性剤が使用されることを特徴とする請求項１〜４のいずれか１項記載の製造方法。
【請求項６】
少なくとも１つの酸洗い抑制剤（Ｂ）および少なくとも１つの湿潤剤（Ｃ）を含有するホスフェート溶液が使用されることを特徴とする請求項１〜５のいずれか１項記載の製造方法。
【請求項７】
前記コロイド安定剤（Ａ）は０．００１〜２０重量％の量で使用され、酸洗い抑制剤（Ｂ）は０．００１〜１０重量％の量で使用されおよび／または湿潤剤（Ｃ）は０．０００１〜５重量％の量で使用され、各場合の量は、ホスフェート溶液の全重量に基づいて定められた量であることを特徴とする請求項１〜６のいずれか１項記載の製造方法。
【請求項８】
アルミニウムホスフェートおよび／またはマグネシウムホスフェートを含有するホスフェート溶液が、磁気ストリップに塗布されることを特徴とする請求項１〜７のいずれか１項記載の製造方法。
【請求項９】
コロイド成分として、コロイド二酸化ケイ素が使用されることを特徴とする請求項８記載の製造方法。
【請求項１０】
ｐＨ＜３、好ましくは１≦ｐＨ≦２のホスフェート溶液が磁気ストリップに塗布されることを特徴とする請求項１〜９のいずれか１項記載の製造方法。
【請求項１１】
前記ホスフェート層と磁気ストリップとの間にガラス膜が貼りつけられることを特徴とする請求項１〜１０のいずれか１項記載の製造方法。
【請求項１２】
前記ホスフェート溶液が塗布された磁気ストリップは、８００℃より高い温度で焼付けられることを特徴とする請求項１〜１１のいずれか１項記載の製造方法。
【請求項１３】
請求項１〜１２のいずれか１項記載の方法により製造されることを特徴とする、ホスフェート層で被覆された方向性磁気ストリップ。
【請求項１４】
前記ホスフェート層内のクロム含有量は０．２重量％より少なく、好ましくは０．１重量％より少ないことを特徴とする請求項１３記載の方向性磁気ストリップ。
【請求項１５】
ホスフェート層と磁気ストリップとの間には、ガラス膜が施されていることを特徴とする請求項１３または１４記載の方向性磁気ストリップ。
【請求項１６】
前記磁気ストリップの上面および下面にはホスフェート層および／またはガラス膜が施されていることを特徴とする請求項１５記載の方向性磁気ストリップ。
【請求項１７】
変圧器のコア材料として使用することを特徴とする請求項１３〜１６のいずれか１項記載の方向性磁気ストリップの使用方法。
【発明の詳細な説明】
【技術分野】
【０００１】
本発明は、ホスフェート層で被覆された方向性磁気ストリップの製造方法に関する。また本発明は、ホスフェート層で被覆された、本発明の方法により製造できる方向性磁気ストリップ、並びにこの磁気ストリップを変圧器のコア材料として使用する方法に関する。
【背景技術】
【０００２】
磁気ストリップは、特殊な磁気特性をもつ鋼工業において知られている材料である。この材料は、一般に、０．２〜０．５ｍｍの厚さを有し、かつ冷間圧延および熱処理方法からなる複雑な製造方法により製造される。材料の金属学的特性、冷間圧延過程の成形度合い、および熱処理段階のパラメータは、目標とする再結晶化過程が行われるように、互いに調和される。これらの再結晶化過程は、材料にとって一般的な「ゴス組織（Goss texture、Goss-Textur（英、独訳））」をもたらし、ゴス組織では、最も磁化し易い方向は完成ストリップの圧延方向である。
【０００３】
磁気ストリップの基本的材料は、ケイ素鋼板である。方向性磁気ストリップと無方向性磁気ストリップとの間には区別がなされている。無方向性磁気ストリップでは、磁束はいかなる特定方向にも固定されず、したがって、あらゆる方向に等しく良好な磁気特性が形成される（等方性磁化）。
【０００４】
これに対し、異方性磁気ストリップは、強い異方性磁気挙動を有している。これは、クリスタライト（結晶学的組織）の均一な方向性に帰するものである。方向性磁気ストリップでは、複雑な製造方法により、有効な結晶成長選択が行われる。最終焼きなまし材料内に小さい欠陥のある方向性をもつ結晶は事実上理想的な組織を有し、この組織は、その発明者にちなんで「ゴス組織」と命名された。磁気ストリップの表面は、一般に、酸化物層および無機ホスフェート層で被覆される。これらの層は、実質的に、電気的絶縁の態様で作用する。
【０００５】
方向性磁気ストリップは、例えば電力変圧器、配電変圧器および高級小型変圧器等におけるように、特に小さい磁気損が重要でありかつ透磁性または分極に特に強い要求がなされている目的に使用するのに特に適している。方向性磁気ストリップの主要用途は、変圧器のコア材料としての用途である。変圧器のコアは、重ねられた磁気ストリップシート（積層体）からなる。磁気ストリップシートは、最も磁化し易い圧延方向が、常に、有効コイル磁界の方向になるようにスタックすなわち重ねられる。この結果、交流磁界の磁気反転過程でのエネルギ損は最小になる。このため、特に変圧器の全エネルギ損もまた、コアに使用される磁気ストリップの品質に基づいて定まる。エネルギ損とは別に、ノイズ発生も変圧器の特徴である。ノイズ発生は、磁気歪みとして知られている物理的効果に基づいており、とりわけ使用される磁気ストリップコア材料の特性による影響を受ける。
【０００６】
これらの要求を満たすため、一般に、方向性磁気ストリップの表面上には、磁気ストリップ上に配置されるセラミックのような層（一般に、ガラス膜と呼ばれている）と、このガラス膜上に配置されるホスフェート層とからなる２層型の層システムが設けられている。この層システムは、スタックとして使用するのに必要な積層体の電気的絶縁を確保するためのものである。しかしながら、この絶縁特性とは別に、コア材料の磁気特性は、層システムによっても影響を受ける。磁気損は、層システムにより基本的材料に伝達される引っ張り応力により更に低減される。また、磁気歪みひいては変圧器ノイズは、引っ張り応力により最小化される。これらの効果を利用するため、層システムは、一般に、ガラス膜と、この上に配置されるホスフェート層とからなる。これらの２つの層は、金属コア材料に永久的引っ張り応力を加えることができる。
【０００７】
永久的引っ張り応力を発生させるため、従来技術によるホスフェート溶液には、コロイド成分を含有している。引っ張り応力はコロイド成分により発生され、ホスフェート自体は結合剤として作用する。ホスフェート溶液／コロイドで作られたこの形式のシステムは、一般的用語のゾル／ゲル変換の下で全体として一体に結合されかつ種々のコーティング技術の分野で知られている適法性を有する。この場合には、ストリップ表面上へのホスフェート溶液の塗布後、換言すれば乾燥過程中にゾル／ゲル変換が行われるならば有利である。ホスフェートとコロイド成分との組合せは、これを確保するには不充分である。すなわち、ゾル／ゲル変換は、溶液のｐＨおよび不純物より詳しくは外部からのイオンによる汚染および塗布温度に敏感に左右される。特に大規模作業の塗布の場合には、純粋のホスフェート／コロイド混合物は、これらの安定性に関してあまりにも敏感である。
【０００８】
実際に安定的に使用できる方法に適応するため、従来技術によるホスフェート／コロイド混合物には、六価クロムも添加されており、該六価クロムは、一般に、三酸化クロムまたはクロム酸のような溶液中に導入される。例えば下記特許文献１には、モノアルミニウムホスフェートおよびシリカゾル（コロイドＳｉＯ２）をベースとする方法が開示されており、実用に供するため、０．２〜４．５％の三酸化クロムまたはクロム酸塩が添加される。下記特許文献２には、複数のホスフェートおよび種々のコロイドの混合物が開示されており、この場合にも、三酸化クロムと組合わされる。特許文献３には、ＳｉＯ２粉末が高度に分散されたマグネシウムとアルミニウムホスフェートとの混合物が開示されている。この混合物も六価クロムＣr（ＶＩ）により濃縮される。
【０００９】
したがって、従来技術では、磁気ストリップのホスフェートコーティングには、クロム特に六価クロムが重要である。引っ張り応力を最適化するため、大規模方法でコロイド成分を含有するホスフェートコーティングにホスフェート層を塗布するときは、クロムは、とりわけ重要な役割を与えられる。したがって、クロムの使用は従来技術において特に重要視される。なぜならば、六価クロムは、ストリップ表面へのホスフェート溶液の塗布可能性を高めかつ均一に仕上げられたストリップ絶縁層の形成を可能にするからである。また、六価クロムは、ストリップの醜い仕上げ層の形成を防止しかつ鉄が溶液中に入らないようにホスフェート溶液とストリップ材料との相互反応を修正する。かくして、ホスフェート溶液が鉄イオンにより汚染されることが防止される。最後に、六価クロムは、コロイド溶液成分の重合に影響を与え、層を乾燥するときに重合が比較的高い温度でのみ行われるようにする。したがって、ストリップ表面へのホスフェート溶液の塗布中の制御されない重合またはゲル形成（これは、時間を費やす生産停止を招く虞れがある）が防止される。
【００１０】
ホスフェート／コロイド混合物中の六価クロムの作用は、ゾルからゲルへの変換が、焼付け時の層の乾燥中に最初に行われるように制御されるという事実に実質的に基づいている。
【００１１】
しかしながら、クロム含有システムの使用につれて益々大きくなる重大な欠点は、六価クロムは、特に、環境および水に対して非常に有毒かつ有害であるという事実にある。生産工程から六価クロム成分を無くす世界規模的試みがなされている。クロムの置換が不可能な場合には、作業者および環境の保護に関して莫大な努力をしなければならない。プラントの安全性とは別に、人々の保護のための特殊な保護設備、意図しないクロムの放出を防止するための保護装置、廃棄手段および故障が生じた場合のプランをプロセスに組込まなくてはならない。しかしながら、あらゆる保護手段を講じたとしても、人間および環境にとって無視できない危険が依然として残っている。ホスフェート溶液から六価クロムを簡単に除去する試みは、これまで、実験室を超えてはなされていない。
【先行技術文献】
【特許文献】
【００１２】
【特許文献１】ドイツ国特許ＤＥ ２２４７ ２６９号公報
【特許文献２】欧州特許ＥＰ ０ ４０６ ８３３号公報
【特許文献３】欧州特許ＥＰ ０ ２０１ ２２８号公報
【発明の概要】
【発明が解決しようとする課題】
【００１３】
本発明の目的は、六価クロムを使用しなくて済み、製造中に上記欠点を生じることがない、方向性磁気ストリップ上にホスフェート層を形成する方法、より詳しくは、ホスフェート溶液の均一な塗布したがって均一な仕上げ層品質を達成できる方法を提供することにある。
【課題を解決するための手段】
【００１４】
上記目的は、添加剤としてコロイド成分および少なくとも１つのコロイド安定剤（Ａ）を含有するホスフェート溶液が磁気ストリップに塗布されることを特徴とする、ホスフェート層で被覆された方向性磁気ストリップの製造方法により達成される。
【００１５】
本発明によれば、表現「ホスフェート溶液はコロイド成分を含有している」とは、ホスフェート溶液の一部分が、数ナノメートルから数マイクロメートルのサイズを有する固体粒子または超分子凝集体からなることを意味する。ホスフェート溶液中のコロイド成分のサイズは、５ｎｍ〜１μｍ、好ましくは５ｎｍ〜１００ｎｍ、より好ましくは１０ｎｍ〜１００ｎｍの範囲内で変動することが好ましい。
【００１６】
ホスフェート溶液中のコロイド成分の一部は変えることができる。ホスフェート溶液のコロイド成分の一部は、好ましくは、５〜５０重量％、より詳しくは５〜３０重量％の範囲内で変えるのが好ましい。最も変化に富む物質をコロイド成分として使用できる。これらの物質は、可溶性リン酸が特に好ましい訳ではない。
【００１７】
酸化物、好ましくはＣｒ２Ｏ３、ＺｒＯ、ＳｎＯ２、Ｖ２Ｏ３、Ａｌ２Ｏ３、ＳｉＯ２の水性懸濁液により特に良い結果が得られる。これらのうち、特にＳｉＯ２が適している。したがって、本発明による特に適したコロイド成分はシリカゾルである。水中のＳｉＯ２の部分が１０〜５０重量％、好ましくは２０〜４０重量％であるシリカゾルにより良い結果が達成される。ＳｉＯ２の特に好ましい粒子サイズは、５〜３０ｎｍ、望ましくは１０〜２０ｎｍである。
【００１８】
本発明による方法は、ホスフェート溶液が、添加剤としてコロイド安定剤（Ａ）を含有している点で優れている。本発明の方法のこの特徴は、ゾルからゲルへの変換が、ホスフェート層の乾燥中にのみ生じることにより確保される。また、コロイド安定剤の使用により、ホスフェート溶液の均一塗布が可能になり、このため、均一な仕上げ層の品質が達成される。したがって、コロイド安定剤（Ａ）の使用により、磁気金属板のホスフェートコーティングにおいて、ホスフェート溶液中に六価クロムを使用しなくて済む。これにより、コロイド含有ホスフェート溶液を用いるクロムフリー（クロムを使用しない）製造時に一般に生じる問題を実質的に回避できる。
【００１９】
Ａ群の添加剤はコロイド安定剤である。本発明におけるコロイド安定剤はコロイドを安定化させる添加剤であり、制御されないゾル／ゲル変換または固体物質の凝集を防止する。また、コロイド安定剤は、ホスフェート溶液の塗布前の使用領域内の温度鈍感性を有利に確保して、好ましくない物質、より詳しくは好ましくないイオンに対してシステムを鈍感にする。
【００２０】
本発明によれば、酸性溶液中で安定しているならば、最も変化に富むコロイド安定剤を使用できる。また、コロイド安定剤がコロイド溶液の安定性を乱すことがなくかつ塗布したホスフェート層の品質に不利な影響を与えないことが有利である。また、コロイド安定剤の毒性は、できる限り低いことが有利である。更に、使用されるコロイド安定剤は、ホスフェート溶液中に任意に存在する他の添加剤の個々の効果を妨げないようにするため、これらの添加剤と相互反応すべきではない。
【００２１】
実用試験によれば、電解質、界面活性剤およびポリマーは、本発明によるコロイド安定剤に特に適していることが証明されている。しかしながら、驚くべきことに、コロイド安定剤として、リン酸エステルおよび／またはスルホン酸エステルが特に好ましい。用語「リン酸エステル」とは、本発明によれば、化学式ＯＰ（ＯＲ）３を有し、コロイド安定剤として作用するリン酸の有機エステルを意味する。また「スルホン酸エステル」とは、本発明によれば、化学式Ｒ（Ｏ）Ｐ（ＯＲ）２を有し、コロイド安定剤として作用するスルホン酸の有機エステルを意味するものと理解すべきである。ここでは、ラジカルＲは、必ずしもすべてのラジカルＲが同時的に水素である必要はないが、水素基、芳香族基または脂肪族基とは互いに独立している。用語「脂肪族基」は、アルキル基、アルケニル基およびアルキニル基を含むものである。
【００２２】
アルキル基は、１〜８個の炭素原子をもつ飽和脂肪族炭化水素基を含む。アルキル基は、直鎖基でも分鎖基でもよい。本発明による特に適したアルキル基として、メチル、エチル、プロピル、イソプロピル、ブチル、イソブチル、第２ブチル、ｎ−ペンチル、ｎ−ヘプチルがある。アルキル基はまた、１つ以上の置換基で置換できる。適当な置換基として、特に、脂肪族ラジカル基がある。更に、適当な置換基として、アルコキシ基、ニトロ基、スルホキシ基、メルカプト基、スルホニル基、スルフィニル基、ハロゲン基、スルファミド基、カルボバイアミノ基、アルコキシカルボニル基、アルコキシアルキル基、アミノカルボニル基、アミノスルホニル基、アミノアルキル基、シアノアルキル基、アルキルスルホニル基、スルホニルアミノ基およびヒドロキシル基がある。
【００２３】
表現「アルケニル」は、２〜１０個の炭素原子および少なくとも１つの二重結合を有する脂肪族炭素基に関する。アルケニル基は、直鎖または分枝鎖を呈する。本発明による特に好ましいアルケニル基は、アリル基、２−ブテニル基および２−ヘキシニル基である。任意であるが、アルケニル基は、１つ以上の置換基で置換できる。適当な置換基として、アルキル置換基として上述したものがある。
【００２４】
用語「アルキニル」は、２〜８個の炭素原子および少なくとも１つの三重結合を有する脂肪族炭素基に関する。アルキニル基は、直鎖または分枝鎖を呈する。アルキニル基は、１つ以上の置換基で置換できる。適当な置換基として、アルキル置換基として上述したものがある。
【００２５】
また、脂肪族基の適当な置換基として、アリル基、アラルキル基または脂環基がある。「アリル」とは、例えばフェニル基のような単環基、例えばインデニル基、ナフタレニル基のような二環基、例えば３つの環をもつフルオレニル基またはベンゾ結合基のような三環基に関する。アリル基はまた、１つ以上の置換基で置換できる。適当な置換基として、アルキル置換基として上述したものがある。
【００２６】
「アラルキル」は、アリル基と置換できるアルキル基に関する。表現「脂環（cycloaliphatic、cycloaliphatisch（英、独訳））」とは、単結合により分子の残部に結合された飽和または部分的に不飽和の単環、二環または三環の炭化水素リングをいう。脂環は、３〜８員（3 to 8-membered、3 bis 8-gliedrige（英、独訳））の単環リングおよび８〜１２員の二環リングである。脂肪族基は、シクロアルキル基とシクロアルケニル基を含む。アラルキルはまた、１つ以上の置換基で置換できる。適当な置換基として、アルキル置換基として上述したものがある。
【００２７】
脂肪族基の他の適当な置換基として、１つ以上の炭素原子がヘテロ原子により置換された上記置換基がある。
【００２８】
本発明によれば、リン酸エステルの使用が特に適している。エチルホスフェート、より詳しくはモノエチルホスフェートおよび／またはジエチルホスフェートが特に適している。特に、ケボケミエ社（Kebo Chemie社）から入手できる製品ADACID VP 1225/1は極めて適している。
【００２９】
したがって、本発明による方法は、クロムを使用しない（クロムフリー）のホスフェート溶液の使用を可能にする。それでもなお、ホスフェート溶液にクロムを含有させてもよいことは明白である。しかしながら、０．２重量％より少ない、好ましくは０．１重量％より少ない、特に好ましくは０．０１重量％より少ないクロムを含有するホスフェート溶液の使用が好ましい。
【００３０】
本発明の好ましい実施形態によれば、ホスフェート溶液はまた、酸洗い抑制剤（Ｂ）および湿潤剤（Ｃ）からなる群から選択された少なくとも１つの添加剤を含有している。本発明による方法により製造される方向性磁気ストリップの特性は、酸洗い抑制剤（Ｂ）および／または湿潤剤（Ｃ）の使用により更に改善できる。したがって、本発明によれば、コロイド安定剤（Ａ）に加えて、少なくとも１つの酸洗い抑制剤（Ｂ）および少なくとも１つの湿潤剤（Ｃ）を含有するホスフェート溶液の使用が特に好ましい。
【００３１】
Ｂ群に属する添加剤は酸洗い抑制剤である。本発明によれば、用語「酸洗い抑制剤（pickling inhibitors、Beizinhibitoren（英、独訳））」とは、鉄が全く溶液中に入らないようにまたはごく少量だけ入るように、ホスフェート溶液とストリップ表面との化学的相互反応に影響を与える添加剤を意味する。したがって、酸洗い抑制剤の使用により、鉄イオンによるホスフェート溶液の汚染が防止され、ホスフェート溶液は長期間に亘って一定の特性を保有できる。これは、ホスフェート溶液の鉄イオンが濃厚になると磁気ストリップ上のホスフェート層の化学的抵抗が低下するため有利である。ゾル／ゲル変換はふさわしくないイオンによる影響を強く受けるので、本発明が適用されるときにコロイド系中に酸洗い抑制剤を使用すると特に有利であることが証明されている。したがって、酸洗い抑制剤を添加することにより、コロイド系の安定性が実質的に改善される。
【００３２】
本発明によれば、酸性溶液中で安定していれば、酸洗い抑制剤（Ｂ）として、最も変化に富む添加剤を使用できる。酸洗い抑制剤が、塗布されるホスフェート層の品質に悪影響を与えないならば一層有利である。また、酸洗い抑制剤の毒性はできる限り小さいことが有利である。基本的に、使用される酸洗い抑制剤は、使用されるホスフェート溶液に適合できるものでなくてはならない。更に、使用される酸洗い抑制剤は、コロイド構成成分の安定を損なうものであってはならない。また、使用される酸洗い抑制剤は、添加剤が個々の効果に関して妨げられないように、ホスフェート溶液中の他の添加剤と相互反応すべきではない。
【００３３】
実用試験によれば、チオ尿素誘導体、Ｃ２−１０−アルキノール、トリアジン誘導体、チオグリコール酸、Ｃ１−４−アルキルアミン、ヒドロキシ−Ｃ２−８−チオカルボン酸および／または脂肪アルコールポリグリコールエーテルは、特に有効な酸洗い抑制剤であることが証明されている。
【００３４】
本発明によれば、チオ尿素誘導体の形態の酸洗い抑制剤は、基本的構造としてチオ尿素構造を有する酸洗い抑制剤を意味するものである。チオ尿素の１〜４個の水素原子は、適当な置換原子と置換できる。本発明による特に適した置換原子として、既に上述した脂肪族基がある。
【００３５】
基本的チオ尿素構造の窒素原子の他の適当な置換原子として、上述のように、アリル基、アラルキル基または脂環基がある。
【００３６】
本発明による特に適したチオ尿素誘導体として、Ｃ１−６−ジアルキルチオ尿素、好ましくはＣ１−４−ジアルキルチオ尿素がある。アルキル置換基は、置換されないのが好ましい。ジエチルチオ尿素、より詳しくは１，３−ジエチル−２−チオ尿素の使用が非常に好ましい。特に適した製品として、アルフィニッシュ社（Alufinish社）から入手できるFerropas 7578がある。
【００３７】
本発明により特に適した酸洗い抑制剤として、Ｃ２−１０−アルキノール、より詳しくは上記特徴を有するＣ２−６−アルカインジオール、アルカインがある。アルカイン置換基は、本発明により特に適したＣ２−６−アルカインジオールでは置換されず、二重結合を有している。本発明による更に好ましい酸洗い抑制剤として、ブチン−１，４−ジオール、より詳しくはブタ−２−イン−１，４−ジオール（But-2-in-1,4-diol）およびプロパルギルアルコール（Prop-2-in-1-ol）がある。
【００３８】
本発明により非常に適した酸洗い抑制剤として、トリアジン誘導体がある。トリアジン誘導体の形態をなす酸洗い誘導体とは、本発明によれば、基本的トリアジン構造を有する酸洗い抑制剤を意味する。基本的トリアジン構造の１つ以上の水素原子は、本発明に適したトリアジン誘導体の適当な置換基で置換できる。適当な置換基として、アルキル置換基として上述したものがある。
【００３９】
本発明による他の特に適した酸洗い抑制剤として、脂肪アルコールポリグリコールエーテルがある。本発明によれば、脂肪アルコールポリグリコールエーテルとは、脂肪アルコールと過剰の酸化エチレンとの反応生成物を意味する。本発明による特に適した脂肪アルコールは、６〜３０個、好ましくは８〜１５個の炭素原子を有している。ポリグリコールエーテルの酸化エチレン基の部分は、水溶性脂肪アルコールポリグリコールエーテルを作るのに充分な大きさを有する。したがって、好ましくは、アルコールの炭素原子として、少なくとも多くの―Ｏ−ＣＨ２−ＣＨ２−基が存在すべきである。或いは、水溶性は、例えば硫酸とのエステル化およびエステルのナトリウム塩への変換等の適当な置換によっても達成できる。基本的には、脂肪アルコールポリグリコールエーテルの水素原子も、適当な置換基により置換できる。適当な置換基として、アルキル置換基として上述したものがある。
【００４０】
酸洗い抑制剤として使用するのに、チオグリコール酸およびヘキサメチレンテトラミンは特に適している。
【００４１】
Ｃ群の添加剤は湿潤剤である。酸性溶液中で安定しているものであれば、最も変化性に富む湿潤剤を本発明による方法に使用できる。湿潤剤が、塗布されるホスフェート層の品質に不利な影響を与えないならば更に有利である。湿潤剤の毒性ができる限り小さいことも有利である。また、使用される湿潤剤は、コロイド構成成分の安定性を損なうものであってはならない。更に、使用される湿潤剤は、ホスフェート溶液中に存在する他の添加剤の個々の効果が妨げられるような態様で添加剤と相互反応してはならない。
【００４２】
本発明による方法に湿潤剤を使用すると、ストリップ表面上へのホスフェート溶液の塗布が改善される。また、ホスフェート層の均一性も向上する。実用試験によれば、湿潤剤として、フルオロ界面活性剤が特に適していることが証明されている。フルオロ界面活性剤の長所は、六価クロム含有ホスフェート溶液中でも、最も変化性に富むホスフェート溶液に安定的に使用できることである。本発明による方法には、最も変化性に富むフルオロ界面活性剤が添加剤として適している。本発明によれば、用語「フルオロ界面活性剤」とは、疎水性基としてのペルフルオロアルキルラジカルを有する界面活性剤を意味する（「アルキル」は、上記定義の意義を有している）。フルオロ界面活性剤は、非フッ素化界面活性剤と比較して、極めて低い濃度で水の表面張力を大きく低下できる点で優れている。また、フルオロ界面活性剤は、高い化学的および熱的安定性を有している。最も変化性に富む界面活性剤は、もしこれらの界面活性剤が酸性溶液中で安定している場合には、本発明により好ましく使用できるフルオロ界面活性剤の可能性ある界面活性剤成分である。フルオロ界面活性剤がコロイド溶液の安定性を損なわずかつ塗布されるホスフェート層の品質に不利な影響を与えない場合には更に有利である。また、フルオロ界面活性剤の毒性ができる限り低いものであれば、更に有利である。
【００４３】
実用試験によれば、Ｃ１−４−テトラアルキルアンモニウムペルフルオロ−Ｃ５−１０−アルキルスルホネートが、本発明によるフルオロ界面活性剤として特に適していることが証明されている。特に適した湿潤剤として、テトラエチルアンモニウムペルフルオロオクタンスルホネートを含有する、シュヴェンク社（Schwenk社）から入手できる製品NC 709がある。
【００４４】
ホスフェート溶液中に含有される種々の添加剤Ａ〜Ｃの量は、広範囲に変えることができる。実用試験によれば、コロイド安定剤（Ａ）が０．００１〜２０重量％、好ましくは０．０１〜１０重量％、より詳しくは０．１〜２重量％の量で使用される場合に特に良い結果が得られることが証明されている。酸洗い抑制剤（Ｂ）は、０．００１〜１０重量％、好ましくは０．００５〜１重量％、より詳しくは０．０１〜０．０８重量％の量で良好に使用できる。湿潤剤（Ｃ）は、０．０００１〜５重量％、好ましくは０．００１〜１重量％、より詳しくは０．０１〜０．１重量％の量で良好に使用でき、各場合に、ホスフェート溶液の全重量に基づいて定められる。
【００４５】
本発明によるホスフェート溶液には、最も変化性に富むホスフェートを含有させることができる。例えばホスフェート溶液には、カルシウムホスフェート、マグネシウムホスフェート、マンガンホスフェートおよび／またはこれらの混合物を含有させることができる。水溶性に優れているため、本発明によれば一次ホスフェート（モノホスフェート）が特に好ましい。アルミニウムホスフェートおよび／またはマグネシウムホスフェートを含有するホスフェート溶液により、特に良い結果が達成される。非常に好ましいホスフェート溶液は、４０〜６０重量％の量でＡｌ（Ｈ２ＰＯ４）３を含有するホスフェート溶液である。
【００４６】
ホスフェートとしてＡｌ（Ｈ２ＰＯ４）３を含有しかつコロイド成分としてＳｉＯ２（シリカゾル）を含有するホスフェート溶液を使用する場合には、下記量比率が特に適していることが証明された。すなわち、
０．５＜Ａｌ（Ｈ２ＰＯ４）３：ＳｉＯ２＜２０、好ましくは、
０．７＜Ａｌ（Ｈ２ＰＯ４）３：ＳｉＯ２＜５、より詳しくは、
Ａｌ（Ｈ２ＰＯ４）３：ＳｉＯ２＝１．３６
【００４７】
ホスフェート溶液のベースは水が好ましいが、水と同様な反応性および極性を有するならば、他の溶剤を使用できることも明白である。
【００４８】
本発明によれば、ホスフェート溶液中のホスフェートの濃度は、５〜９０重量％、好ましくは２０〜８０重量％、より好ましくは３０〜７０重量％、特に４０〜６０重量％である。
【００４９】
応力弛緩焼きなましの範囲内での焼付けホスフェートコーティングは、磁気ストリップ上にホスフェート層を形成する上で、実際に特に適していることが証明された。焼付けホスフェートコーティングでは、最初に、ホスフェート溶液がストリップに塗布され、次に７００℃以上、好ましくは８００℃、特に８５０℃より高い温度で焼付けられる。連続炉内での焼付けが特にうまくいくことが証明された。
【００５０】
既に上述したように、ホスフェート溶液はコロイド成分を含有する。引っ張り応力はホスフェート層の乾燥中にコロイド成分により磁気ストリップに伝達されるので、この実施形態は有利である。磁気ストリップを使用するとき、引っ張り応力は、磁気損の明らかな低下をもたらす。また、磁歪、したがってノイズ発生は、変圧器内での使用中に最小になる。
【００５１】
本発明による特に適したコロイド成分は、コロイド状の二酸化ケイ素である。コロイド系の安定性に関しては、コロイド安定剤の使用以外に、ホスフェート溶液のｐＨも重要である。乾燥前のホスフェート溶液の安定性を高めるには、３より小さいｐＨ、好ましくは０．５〜１のｐＨが特にうまくいくことが証明された。
【００５２】
磁気ストリップの引っ張り応力は、ホスフェート層と磁気ストリップとの間にガラス膜を配置することにより更に増大させることができる。本発明によれば、ガラス膜とは、好ましくは主としてＭｇ２ＳｉＯ４を含有しかつスルフィドが混和されたセラミックのような層を意味する。ガラス膜は、酸化マグネシウムおよび酸化ケイ素からの完全焼きなまし中に既知の方法により形成されるのが好ましい。
【００５３】
本発明の他の態様は、本発明の方法により製造された、ホスフェート層で被覆された方向性磁気ストリップである。本発明による磁気ストリップは、ホスフェート層内のクロム含有量が０．２重量％より少なく、好ましくは０．１重量％より少ないことを特徴とする。
【００５４】
本発明の好ましい実施形態によれば、ガラス膜は、ホスフェート層と磁気ストリップとの間に配置されている。
【００５５】
磁気ストリップの上面および／または下面には、ホスフェート層および任意に設けられるガラス膜が配置される。好ましくは、磁気ストリップの上面および下面には、ホスフェート層およびガラス膜が配置される。
【００５６】
本発明による方向性磁気ストリップは非常に多くの用途に適しており、変圧器のコア材料として使用することを特に強調しておく。
【図面の簡単な説明】
【００５７】
【図１】同じ溶液中での酸洗い抑制剤の有効性を示すグラフであり、最高の効果は添加剤Ｈ１５により得られることが示されている。
【図２】同じ溶液中での酸洗い抑制剤の有効性を示すグラフである。
【図３】方法１にしたがって溶液を評価した結果を示すグラフである。
【図４】方法１にしたがって溶液を評価した結果を示すグラフである。
【図５】方法１にしたがって溶液を評価した結果を示すグラフである。
【図６】方法１および２にしたがって２２℃で溶液を評価した結果を示すグラフである。
【図７】方法３にしたがって５０℃で溶液を評価した結果を示すグラフである。
【図８】磁気損の平均値および特定接触抵抗の平均値と、六価クロム含有絶縁液で処理された基準量のデータとを比較したグラフである。
【発明を実施するための形態】
【００５８】
以下、複数の例示実施形態を参照して本発明をより詳細に説明する。
【００５９】
種々の添加剤を、次の効果に関して以下に考察する。
・ホスフェート溶液とストリップ表面との相互反応
・コロイド−安定化効果
・ホスフェート溶液の使用特性
【００６０】
ここでは、次の方法が適用された。
【００６１】
方法１：ホスフェート溶液と磁気ストリップ表面との相互反応の評価
ホスフェート溶液またはホスフェート／コロイド混合物をビーカに入れる。次に、評価すべき添加剤を、撹拌しながら添加する。金属的に裸の表面をもつ計量（重量測定）した磁気ストリップサンプルが溶液中に浸漬し、数回浸漬した後に計量する。この測定値から、重量の減少（酸洗い損）が計算される。この方法は、種々の温度で部分的に行われる。
【００６２】
方法２：コロイド−安定化効果の評価
ホスフェート溶液またはホスフェート／コロイド混合物をビーカに入れる。次に、評価すべき添加剤を、撹拌しながら添加する。金属的に裸の表面をもつ計量した磁気ストリップサンプルが溶液中に浸漬する。数回露出した後、溶液の曇りが評価されかつゲル化に関して制御される。試験は種々の温度で行われる。
【００６３】
方法３：コロイド−安定化効果の評価
例えば図１に示すように、ゾル／ゲル変換は、粘度計で測定して非常に良い状態にある。
【００６４】
方法４：濡れ特性の評価
評価すべき同体積の溶液を、ミリメートルペーパ（millimetre paper、Millimeterpapier（英、独訳））が下に敷かれたガラスディスク上に置く。１０分間の実行時間の後、液体が拡散した面積を測定する。この目的のため、面積を円形面積として近似し、円形の直径を面積等価量として与える。
【００６５】
例示の実施形態では、次の基礎薬品を使用した。
【００６６】
モノアルミニウムホスフェート（Monoaluminium phosphate、Monoaluminiumphosphat（英、独訳）：略称 ＭＡＬ）：５０Ｍ％のＡｌ（Ｈ２ＰＯ４）３を含有する水性Ａｌ（Ｈ２ＰＯ４）３
【００６７】
脱イオン水：  導電率＜１５μｓ／ｃｍ
【００６８】
モノマグネシウムホスフェート（Monomagnesium phosphate、Monomagnesiumphosphat（英、独訳）：略称 ＭＭＧ）：１００ｇ７５Ｍ％のＨ３ＰＯ４および７６ｇの脱イオン水中に溶解された１５ｇのＭｇＯ
【００６９】
シリカゾル：１５ｎｍの平均粒径およびｐＨ９を有する３０Ｍ％のＳｉＯ２からなる水性コロイド
【００７０】
例示実施形態１：コロイド成分を含まないホスフェート溶液中での酸洗い抑制剤の効果
【００７１】
ジエチルチオ尿素（Ｈ１５）、ブタ−２−イン−１，４−ジオール（But-2-in-1,4-diol）（Ｈ３１）、ヘキサメチレンテトラアミンおよびプロパルギルアルコール（Prop-2-in-1-ol）（Ｈ３２）、ブタ−２−イン−１，４−ジオール（But-2-in-1,4-diol）（Ｈ３３）および脂肪アルコールエトキシレート（Ｈ３６）をベースとする酸洗い抑制剤が、モノアルミニウムホスフェート溶液（ＭＡＬ）５０％およびモノマグネシウムホスフェート溶液５０％中に使用された。
【００７２】
【表１】
0005667450.tif 000002
【００７３】
溶液は方法１にしたがって評価され、かつ２０時間の作用時間に対する結果が図１および図２に示されている。使用された全ての酸洗い抑制剤が、同じ溶液中で卓越した有効性を有していることが示されている。しかしながら、最高の効果は添加剤Ｈ１５により得られることが示されている。
【００７４】
例示実施形態２：ホスフェート／コロイド混合物中での酸洗い抑制剤の効果
【００７５】
下記のホスフェート溶液を用意した。
【００７６】
【表２】
0005667450.tif 000003
【００７７】
溶液は、方法１にしたがって評価され、評価の結果が図３に示されている。
【００７８】
結果：基本溶液は、鋼サンプルと強く相互反応した。鋼サンプルの重量減少は非常に大きく、このことは、ホスフェート溶液が鉄イオンで強く濃縮されたことを示している。ＣｒＯ３は、溶液中で強い酸洗い抑制効果を有し、したがってホスフェート溶液が鉄イオンで汚染されることが防止される。この効果は、サンプル表面上に明瞭に見ることができる。基本溶液からのサンプルの表面は黒くくすんだ色になっている。ＣｒＯ３が添加された溶液からのサンプル表面は、不変の金属的裸表面を呈している。図３から明らかなように、添加剤Ｈ２７およびＨ２９は酸洗い抑制剤として作用する。しかしながら、これらの添加剤の酸洗い抑制効果は、ＣｒＯ３より小さい。
【００７９】
例示実施形態３：ホスフェート／コロイド混合物中での酸洗い抑制剤の効果
【００８０】
下記のホスフェート溶液を用意した。
【００８１】
【表３】
0005667450.tif 000004
【００８２】
溶液は方法１にしたがって評価され、評価の結果が図４に示されている。
【００８３】
結果：添加剤Ｈ１５は、ＣｒＯ３に匹敵する効果を呈した。ホスフェート溶液と鋼サンプルとの相互反応は強く抑制された。添加剤Ｈ１５を含有する溶液からのサンプルの表面は長期間に亘って不変に維持され、一方、基本溶液からのサンプルは強い酸洗い腐食を呈した。
【００８４】
例示実施形態４：ホスフェート／コロイド混合物中での酸洗い抑制剤の効果
【００８５】
下記のホスフェート溶液を用意した。
【００８６】
【表４】
0005667450.tif 000005
【００８７】
溶液は方法１にしたがって評価され、評価の結果が図５に示されている。
【００８８】
結果：全ての添加剤は、酸洗い抑制剤として作用する。その効果は三酸化クロムおよび添加剤１５の効果より小さい。試験での決定的観察は、添加剤がゾル／ゲル変換の触媒作用ができるということである。換言すれば、酸洗い抑制剤として作用する添加剤は、他方では、ゾル／ゲル変換を加速できるということである。この種類の添加剤はコロイド混合物中で使用することはできない。
【００８９】
例示実施形態５：ホスフェート／コロイド混合物中でのコロイド安定剤の効果
【００９０】
下記のホスフェート溶液を用意した。
【００９１】
【表５】
0005667450.tif 000006
【００９２】
溶液は、方法２にしたがって５０℃の温度で評価された。
【００９３】
結果：ホスフェート／シリカゾル混合物中の添加剤Ｈ１５は、上述したように、酸洗い反応の抑制剤となる。しかしながら、Ｈ１５はコロイドの安定化には寄与しない。一方、添加剤Ｈ２８は、コロイド系で、重合を明らかに遅延させるべく作用する。３Ｍ％の添加により、鋼サンプルは、溶液中に置かれたにもかかわらず、５０℃で８時間露出した後は、曇りの度合いが大きく増大しないという事実が得られる。したがって、コロイドは、依然としてゾル／ゲル変換とは離れた状態にある。
【００９４】
例示実施形態６：ホスフェート／コロイド混合物中で酸洗い抑制剤とコロイド安定剤とを組合せた効果
【００９５】
下記のホスフェート溶液を用意した。
【００９６】
【表６】
0005667450.tif 000007
【００９７】
溶液は、方法１および２にしたがって２２℃の温度で評価され、その結果が図６に示されている。
【００９８】
結果：磁気ストリップサンプルが、添加剤Ｈ１５を含有するホスフェート溶液に入れたとき、発泡は全く生じなかった。これは、添加剤Ｈ１５が明らかに酸洗い抑制剤として作用するという事実を示すものである。すなわち、発泡は、酸洗い反応からの水素発生の結果である。
【００９９】
コロイド安定剤である添加剤Ｈ２８は、溶液と鋼表面との化学的相互反応に、図６の強い酸洗い損および溶液表面上の発泡に見られるような効果を全く与えない。しかしながら、添加剤は、ゲルへの変換が遅延するような態様で、ゾル／ゲル変換に作用する。これは、溶液の曇りの度合いから判明できる。添加剤Ｈ２８を加えたビーカ内の溶液は、添加剤２８が存在しないビーカ内の溶液よりも曇りの度合いが明らかに低いことを示している。
【０１００】
このことは、特殊効果を有する酸洗い抑制剤は、２つの成分が相互反応せずおよびキャンセルされずまたはコロイド系を乱すことなく、コロイド安定剤およびホスフェート／コロイド混合物の特殊効果と組合せて使用できる。
【０１０１】
化合物すなわちＣｒＯ３または六価クロム化合物の２つの効果はまた、２つの別々の添加剤により証明される。
【０１０２】
例示実施形態７：ホスフェート／コロイド混合物中でのコロイド安定剤の効果
【０１０３】
下記のホスフェート溶液を用意した。
【０１０４】
【表７】
0005667450.tif 000008
【０１０５】
溶液は、方法３にしたがって５０℃の温度で評価され、評価の結果が図７に示されている。
【０１０６】
結果：添加剤Ｈ２８が添加されたホスフェート溶液は、昇温のゾル／ゲル変換の限界条件および鉄イオンによる溶液の汚染条件の下で、実質的により安定している。ホスフェート／コロイド混合物中のゾル／ゲル変換が３時間後にスタートするとしても、添加剤Ｈ２８を使用する場合には、変換は約６時間にシフトされる。
【０１０７】
例示実施形態８：湿潤剤の添加による濡れ能力の改善
【０１０８】
下記のホスフェート溶液を用意した。
【０１０９】
【表８】
0005667450.tif 000009
【０１１０】
これらの溶液は、方法４にしたがって評価された。
【０１１１】
【表９】
0005667450.tif 000010
【０１１２】
酸洗い抑制剤Ｈ１５が添加された溶液４、５は、これらの溶液が設けられたミリメートルペーパの濡れ能力を明らかに改善することが示されている。これらの作用は、ＣｒＯ３の作用をも超えるものである。
【０１１３】
例示実施形態９：本発明による方法の実用生産への適用
【０１１４】
実用条件下で、下記のホスフェート溶液を使用した。
【０１１５】
【表１０】
0005667450.tif 000011
【０１１６】
PowerCore（登録商標）H 0.30 mm形式の約８５０ｔ磁気ストリップ（高透磁性方向性磁気ストリップ）が、このホスフェート溶液で処理された。磁気損Ｐ１．７（Ｗ／ｋｇ）の平均値および特定接触抵抗の平均値が品質上の特徴として測定され、かつＣｒ（ＶＩ）含有絶縁液で処理された約２０，０００ｔの基準量のデータと比較された（図８参照）。
【０１１７】
【表１１】
0005667450.tif 000012
【符号の説明】
【０１１８】
ＭＭＧ  モノマグネシウムホスフェート
ＭＡＬ  モノアルミニウムホスフェート
【図１】
0005667450.tif 000013
【図２】
0005667450.tif 000014
【図３】
0005667450.tif 000015
【図４】
0005667450.tif 000016
【図５】
0005667450.tif 000017
【図６】
0005667450.tif 000018
【図７】
0005667450.tif 000019
【図８】
0005667450.tif 000020